(57)【要約】  樹脂を着色するにあたり、隠蔽性、発色性に優れ且つ電気伝導度の低い黒色色素組成物と、それを用いて着色した樹脂材料が開示される。本発明は、下記式（１）で示される青色色素、下記式（２）で示される緑色色素、およびキノン系もしくはアントラピリドン系の赤色色素を配合して得られる混合色素を含有する黒色用色素組成物に関する。2013051339.tif 0000222013051339.tif 000023
2013051339.tif 000002
【特許請求の範囲】
【請求項１】
下記式（１）で示される青色色素、
下記式（２）で示される緑色色素、および
キノン系もしくはアントラピリドン系の赤色色素を配合して得られる混合色素を含有する黒色用色素組成物。
【化１】
2013051339.tif 000019
【化２】
2013051339.tif 000020
【請求項２】
赤色色素が、下記式（３）
【化３】
2013051339.tif 000021
［式中、Ｒ１は、水素原子、無置換（Ｃ１〜Ｃ５）アルキル基またはヒドロキシ（Ｃ１〜Ｃ５）アルキル基であり、Ｒ２は、水素原子、無置換（Ｃ１〜Ｃ５）アルキル基、フェニル基を有していてもよい（Ｃ１〜Ｃ５）アルコキシ基、または、無置換（Ｃ１〜Ｃ５）アルキル基、無置換（Ｃ１〜Ｃ５）アルコキシ基、水酸基およびハロゲン原子からなる群から選ばれる置換基を有していてもよいフェノキシ基であり、Ｒ３は、水素原子、水酸基またはアミノ基である。］
で示されるキノン系化合物である請求項１に記載の色素組成物。
【請求項３】
更に、黄色から橙色の色素を含む請求項２に記載の色素組成物。
【請求項４】
色素組成物の全重量を基準として、５〜２５重量％の式（１）で示される青色色素、２０〜７５重量％の式（２）で示される緑色色素、および５〜３０重量％の式（３）で示される赤色色素を含む請求項２または３に記載の色素組成物。
【請求項５】
請求項１〜４のいずれか一項に記載の色素組成物で着色された樹脂材料。
【発明の詳細な説明】
【技術分野】
【０００１】
本発明は、樹脂着色に適する黒色用色素組成物、およびそれを用いて着色した樹脂材料に関する。さらに詳しくは、本発明は、特定の青色色素と、特定の緑色色素と、キノン系もしくはアントラピリドン系の赤色色素とを配合した黒色用色素組成物、およびそれを用いて着色した樹脂材料に関する。
【背景技術】
【０００２】
一般的に、樹脂の着色は顔料色素を用いることが多い。中でも黒色に着色する場合は、着色色素の性能や品質、コストの面からカーボンブラックを用いることが多い。即ち、カーボンブラックは、紫外線領域から赤外線領域にわたる非常に幅広い領域で光の吸収帯をもっているため優れた遮光性能を有している。また、カーボンブラックは、紫外線等による分解も少なくコストも安いため、特に光の透過を嫌う電化製品、電子部品等の樹脂の着色を行う場合等に多用されている。しかしながら、カーボンブラック顔料は導電性を有するため、電気的に絶縁が必要とされる電子部品等の着色には使用し難い。このため電気伝導性の小さい黒色用色素が望まれるが、カーボンブラックや金属類を含まない実用的な黒色用色素は知られていない（特許文献１〜６等参照）。
【先行技術文献】
【特許文献】
【０００３】
【特許文献１】特開平５−２３０２７８号公報
【特許文献２】特開平５−２７８０９９号公報
【特許文献３】特開２０００−１５９７号公報
【特許文献４】特開２０００−３４５０００号公報
【特許文献５】特開２００２−３４８４４７号公報
【特許文献６】特開２００４−５９７７１号公報
【発明の概要】
【発明が解決しようとする課題】
【０００４】
前記状況を鑑み、本発明の目的は、カーボンブラックや金属類を含まず電気伝導性が小さい、樹脂を黒色に着色するための新たな色素組成物を提供することである。
【課題を解決するための手段】
【０００５】
本発明者等は、鋭意研究の結果、特定の色素成分を組みあわせることにより、上記の要求を満たすことが可能な、樹脂を黒色に着色するための色素組成物を見出し、本発明を完成させるに至った。【０００６】
すなわち、本発明の態様は、以下のとおりである。
［１］．下記式（１）で示される青色色素、
下記式（２）で示される緑色色素、および
キノン系もしくはアントラピリドン系の赤色色素を配合して得られる混合色素を含有する黒色用色素組成物。
【化１】
2013051339.tif 000003
【化２】
2013051339.tif 000004
［２］．赤色色素が、下記式（３）
【化３】
2013051339.tif 000005
［式中、Ｒ１は、水素原子、無置換（Ｃ１〜Ｃ５）アルキル基またはヒドロキシ（Ｃ１〜Ｃ５）アルキル基であり、Ｒ２は、水素原子、無置換（Ｃ１〜Ｃ５）アルキル基、フェニル基を有していてもよい（Ｃ１〜Ｃ５）アルコキシ基、または、無置換（Ｃ１〜Ｃ５）アルキル基、無置換（Ｃ１〜Ｃ５）アルコキシ基、水酸基およびハロゲン原子からなる群から選ばれる置換基を有していてもよいフェノキシ基であり、Ｒ３は、水素原子、水酸基またはアミノ基である。］
で示されるキノン系化合物である上記［１］項に記載の色素組成物。
［３］．更に、黄色から橙色の色素を含む上記［２］項に記載の色素組成物。
［４］．色素組成物の全重量を基準として、５〜２５重量％の式（１）で示される青色色素、２０〜７５重量％の式（２）で示される緑色色素、および５〜３０重量％の式（３）で示される赤色色素を含む上記［２］または［３］項に記載の色素組成物。
［５］．上記［１］〜［４］項のいずれかに記載の色素組成物で着色された樹脂材料。
【発明の効果】
【０００７】
特定の青色色素と、特定の緑色色素と、キノン系もしくはアントラピリドン系の赤色色素とを配合した本発明による黒色用色素組成物は、好ましい色調を有し、隠蔽性、発色性に優れ、電気伝導度が低い。従って、この色素組成物を用いて着色した樹脂材料は、電気製品の材料、電子部品として好適である。
【発明を実施するための形態】
【０００８】
以下に本発明を詳細に説明する。
【０００９】
本発明の黒色用色素組成物は、前記式（１）で示される青色色素、前記式（２）で示される緑色色素、およびキノン系もしくはアントラピリドン系の赤色色素を配合して得られる混合色素を含有する。
【００１０】
前記式（１）で示される青色色素は、Ｃ．Ｉ．Ｓｏｌｖｅｎｔ  ブルー  ８３である。この色素は、公知の方法に基づいて製造することもできるが、市販の色素を使用してもよい。
【００１１】
前記式（２）で示される緑色色素は、Ｃ．Ｉ．Ｓｏｌｖｅｎｔ  グリーン  ３である。この色素は、公知の方法に基づいて製造することもできるが、市販の色素を使用してもよい。
【００１２】
前記のキノン系もしくはアントラピリドン系の赤色色素は、特に限定されず、公知のキノン系もしくはアントラピリドン系の赤色色素を使用することができる。例えば、Ｃ．Ｉ．Ｐｉｇｍｅｎｔ  レッド  ８３、Ｃ．Ｉ．Ｐｉｇｍｅｎｔ  レッド  ８４、Ｃ．Ｉ．Ｐｉｇｍｅｎｔ  レッド  ８５、Ｃ．Ｉ．Ｐｉｇｍｅｎｔ  レッド  ８９、Ｃ．Ｉ．Ｐｉｇｍｅｎｔ  レッド  １７７、Ｃ．Ｉ．Ｐｉｇｍｅｎｔ  レッド  １９５、Ｃ．Ｉ．Ｐｉｇｍｅｎｔ  レッド  １９６、Ｃ．Ｉ．Ｐｉｇｍｅｎｔ  レッド  ２０６、Ｃ．Ｉ．Ｐｉｇｍｅｎｔ  レッド  ２５１、Ｃ．Ｉ．Ｓｏｌｖｅｎｔ  レッド  １１１、Ｃ．Ｉ．Ｓｏｌｖｅｎｔ  レッド  １４６、Ｃ．Ｉ．Ｓｏｌｖｅｎｔ  レッド  １４７、Ｃ．Ｉ．Ｓｏｌｖｅｎｔ  レッド  １４９、Ｃ．Ｉ．Ｓｏｌｖｅｎｔ  レッド  １５０、Ｃ．Ｉ．Ｓｏｌｖｅｎｔ  レッド  １５１、Ｃ．Ｉ．Ｓｏｌｖｅｎｔ  レッド  １６８、Ｃ．Ｉ．Ｓｏｌｖｅｎｔ  レッド  １６９、Ｃ．Ｉ．Ｓｏｌｖｅｎｔ  レッド  １８１、Ｃ．Ｉ．Ｓｏｌｖｅｎｔ  レッド  １９０、Ｃ．Ｉ．Ｓｏｌｖｅｎｔ  レッド  １９１、Ｃ．Ｉ．Ｓｏｌｖｅｎｔ  レッド  ２０７、Ｃ．Ｉ．Ｓｏｌｖｅｎｔ  レッド  ２２２、Ｃ．Ｉ．Ｄｉｓｐｅｒｓｅ  レッド  ３、Ｃ．Ｉ．Ｄｉｓｐｅｒｓｅ  レッド  ４、Ｃ．Ｉ．Ｄｉｓｐｅｒｓｅ  レッド  ９、Ｃ．Ｉ．Ｄｉｓｐｅｒｓｅ  レッド  １１、Ｃ．Ｉ．Ｄｉｓｐｅｒｓｅ  レッド  １５、Ｃ．Ｉ．Ｄｉｓｐｅｒｓｅ  レッド  ２２、Ｃ．Ｉ．Ｄｉｓｐｅｒｓｅ  レッド  ５３、Ｃ．Ｉ．Ｄｉｓｐｅｒｓｅ  レッド  ５５、Ｃ．Ｉ．Ｄｉｓｐｅｒｓｅ  レッド  ５５．１、Ｃ．Ｉ．Ｄｉｓｐｅｒｓｅ  レッド  ５９、Ｃ．Ｉ．Ｄｉｓｐｅｒｓｅ  レッド  ６０、Ｃ．Ｉ．Ｄｉｓｐｅｒｓｅ  レッド  ７０、Ｃ．Ｉ．Ｄｉｓｐｅｒｓｅ  レッド  ７５、Ｃ．Ｉ．Ｄｉｓｐｅｒｓｅ  レッド  ８６、Ｃ．Ｉ．Ｄｉｓｐｅｒｓｅ  レッド  ９１、Ｃ．Ｉ．Ｄｉｓｐｅｒｓｅ  レッド  ９２、Ｃ．Ｉ．Ｄｉｓｐｅｒｓｅ  レッド  ９３、Ｃ．Ｉ．Ｄｉｓｐｅｒｓｅ  レッド  １０４、Ｃ．Ｉ．Ｄｉｓｐｅｒｓｅ  レッド  １２１、Ｃ．Ｉ．Ｄｉｓｐｅｒｓｅ  レッド  １２７、Ｃ．Ｉ．Ｄｉｓｐｅｒｓｅ  レッド  １３２、Ｃ．Ｉ．Ｄｉｓｐｅｒｓｅ  レッド  １４６、Ｃ．Ｉ．Ｄｉｓｐｅｒｓｅ  レッド  １５０、Ｃ．Ｉ．Ｄｉｓｐｅｒｓｅ  レッド  １５９、Ｃ．Ｉ．Ｄｉｓｐｅｒｓｅ  レッド  １６４、Ｃ．Ｉ．Ｄｉｓｐｅｒｓｅ  レッド  １６５、Ｃ．Ｉ．Ｄｉｓｐｅｒｓｅ  レッド  １８９、Ｃ．Ｉ．Ｄｉｓｐｅｒｓｅ  レッド  １９０、Ｃ．Ｉ．Ｄｉｓｐｅｒｓｅ  レッド  １９１、Ｃ．Ｉ．Ｄｉｓｐｅｒｓｅ  レッド  ２０４、Ｃ．Ｉ．Ｄｉｓｐｅｒｓｅ  レッド  ２０７、Ｃ．Ｉ．Ｄｉｓｐｅｒｓｅ  レッド  ２２９、Ｃ．Ｉ．Ｄｉｓｐｅｒｓｅ  レッド  ２５９、Ｃ．Ｉ．Ｄｉｓｐｅｒｓｅ  レッド  ２６０、Ｃ．Ｉ．Ｄｉｓｐｅｒｓｅ  レッド  ２８３、Ｃ．Ｉ．Ｄｉｓｐｅｒｓｅ  レッド  ２８８、Ｃ．Ｉ．Ｄｉｓｐｅｒｓｅ  レッド  ３０２等が挙げられる。これらの色素は、公知の方法に基づいて製造することもできるが、市販の色素を使用してもよい。
【００１３】
キノン系の赤色色素として、好ましくは、前記式（３）［式中、Ｒ１は、水素原子、無置換（Ｃ１〜Ｃ５）アルキル基またはヒドロキシ（Ｃ１〜Ｃ５）アルキル基であり、Ｒ２は、水素原子、無置換（Ｃ１〜Ｃ５）アルキル基、フェニル基を有していてもよい（Ｃ１〜Ｃ５）アルコキシ基、または、無置換（Ｃ１〜Ｃ５）アルキル基、無置換（Ｃ１〜Ｃ５）アルコキシ基、水酸基およびハロゲン原子からなる群から選ばれる置換基を有していてもよいフェノキシ基であり、Ｒ３は、水素原子、水酸基またはアミノ基である。］で示される化合物が挙げられる。
【００１４】
該無置換（Ｃ１〜Ｃ５）アルキル基としては、炭素数１〜５の直鎖または分岐鎖のアルキル基が挙げられる。例えば、メチル基、エチル基、ｎ−プロピル基、ｉ−プロピル基、ｎ−ブチル基、ｓ−ブチル基、ｔ−ブチル基、ｎ−ペンチル基等が挙げられる。
該ヒドロキシ（Ｃ１〜Ｃ５）アルキル基は、水酸基が前記無置換（Ｃ１〜Ｃ５）アルキル基に置換した化合物である。置換位置は、特に限定されず、例えば２−ヒドロキシエチル基等が挙げられる。
【００１５】
該フェニル基を有していてもよい（Ｃ１〜Ｃ５）アルコキシ基における（Ｃ１〜Ｃ５）アルコキシ基とは前記（Ｃ１〜Ｃ５）アルキル基が酸素原子に結合した基である。例えば、メトキシ基、エトキシ基、ｎ−プロポキシ基、ｉ−プロポキシ基、ｎ−ブトキシ基、ｓ−ブトキシ基、ｔ−ブトキシ基、ｎ−ペンチルオキシ基等が挙げられる。フェニル基が置換している場合、その置換位置は特に限定されず、例えば、２−フェネチル基等が挙げられる。また、該フェニル基は置換基を有していてもよく、該置換基としては、例えば、メチル基、エチル基、ｎ−プロピル基、ｉ−プロピル基、ｎ−ブチル基、メトキシ基、エトキシ基、ｎ−プロポキシ基、ｉ−プロポキシ基、ｎ−ブトキシ基、水酸基、クロル基、ブロモ基等が挙げられ、その置換数および置換位置は特に限定されない。
【００１６】
該無置換（Ｃ１〜Ｃ５）アルキル基、無置換（Ｃ１〜Ｃ５）アルコキシ基、水酸基およびハロゲン原子からなる群から選ばれる置換基を有していてもよいフェノキシ基における置換基としては、例えば、メチル基、エチル基、ｎ−プロピル基、ｉ−プロピル基、ｎ−ブチル基、メトキシ基、エトキシ基、ｎ−プロポキシ基、ｉ−プロポキシ基、ｎ−ブトキシ基、水酸基、クロル基、ブロモ基等が挙げられ、該置換基の置換数および置換位置は特に限定されない。
【００１７】
式（３）で示されるキノン系赤色色素としては、例えば、Ｃ．Ｉ．Ｓｏｌｖｅｎｔ  レッド  １１１、Ｃ．Ｉ．Ｓｏｌｖｅｎｔ  レッド  １４６、Ｃ．Ｉ．Ｓｏｌｖｅｎｔ  レッド  １４７、Ｃ．Ｉ．Ｓｏｌｖｅｎｔ  レッド  １６９、Ｃ．Ｉ．Ｓｏｌｖｅｎｔ  レッド  ２２２、Ｃ．Ｉ．Ｄｉｓｐｅｒｓｅ  レッド  ４、Ｃ．Ｉ．Ｄｉｓｐｅｒｓｅ  レッド  １１、Ｃ．Ｉ．Ｄｉｓｐｅｒｓｅ  レッド  ２２、Ｃ．Ｉ．Ｄｉｓｐｅｒｓｅ  レッド  ５９、Ｃ．Ｉ．Ｄｉｓｐｅｒｓｅ  レッド  ７５、Ｃ．Ｉ．Ｄｉｓｐｅｒｓｅ  レッド  １４６等が挙げられる。
【００１８】
本発明の黒色用色素組成物は、特に限定されないが、この色素組成物の全重量を基準にして、５〜２５重量％の式（１）で示される青色色素、２０〜７５重量％の式（２）で示される緑色色素、および５〜３０重量％の式（３）で示される赤色色素を含有するのが好ましい。
【００１９】
本発明の黒色用色素組成物には、色合いを調整するため、もしくは、堅牢度、着色等の特性、樹脂への配合性等を調整するために、他の色素や添加物、溶剤等を混合して使用してもよい。本発明の黒色用色素組成物は、色素のみの構成でもよい。また、他の色素や添加物等は着色時に別途加えて使用してもよい。
【００２０】
該添加物としては、例えば分散剤、界面活性剤、紫外線吸収剤、耐候剤、酸化防止剤、帯電防止剤、難燃剤、その他の薬剤等が挙げられる。
【００２１】
他の色素（青色、緑色、赤色以外の色素）としては、特に限定されないが、例えば、黄色から橙色の色素を用いることができる。黒色用色素組成物における他の色素の量は、特に限定されないが、この色素組成物の全重量を基準にして、０重量％以上７０重量％以下であってよく、より一般的には３重量％以上５０重量％以下である。
【００２２】
黄色から橙色の色素としては、例えば、アゾ系、キノン系、クマリン系、ナフタルイミド系等の色素が挙げられる。また、後記の実施例にそのいくつかを例示するが、これらに限定されるものではない。ここでの「黄色から橙色の色素」とは、一般的に黄色と称される色素から徐々に暗みを増していき、一般的に橙色と称される色素に至るまでに包含されるいずれかの色素を意味し、「黄色〜橙色色素」と表記してもよい。
【００２３】
本発明の黒色用色素組成物は、樹脂モノマーや樹脂ペレットと混練して着色樹脂材料を得ることができる。該着色樹脂材料は、通常用いられる活性エネルギー線や熱を使用する方法により着色物とすることができる。この際、該黒色用色素組成物の使用量は、任意であるが、好ましくは、樹脂重量に対して０．０１〜１０％程度、特に好ましくは０．０５〜５％程度である。
【００２４】
着色に使用される該樹脂の例としては、フェノール樹脂、エポキシ樹脂、メラミン樹脂、ユリア樹脂、ポリフェニレンエーテル樹脂、ポリエステル樹脂、ポリウレタン樹脂、ポリイミド樹脂、ポリアミド樹脂、ナイロン樹脂、ポリブチレンテレフタル樹脂、ポリカーボネート樹脂、ポリエチレン樹脂、ポリプロピレン樹脂、ポリ塩化樹脂、シリコーン樹脂、ポリスチレン樹脂、テフロン（登録商標）樹脂、ポリスルホン樹脂、ポリエーテルスルフォン樹脂、ＡＢＳ樹脂、ポリアクリル樹脂等が挙げられるが、これらに限定されるものではない。
【実施例】
【００２５】
以下の実施例により本発明を詳細に説明するが、本発明はこれらに限定されるものではない。実施例において、部は重量部を、％は重量％をそれぞれ意味する。【００２６】
［実施例１〜１２］
黒色用色素組成物
以下の表１に示す配合割合により各色素成分を混合して、本発明の黒色用色素組成物を製造した。【００２７】
【表１】
2013051339.tif 000006
【００２８】
表中の式（３−１）〜式（３−７）で示される化合物（前記式（３）の定義を満たす化合物群）、および黄色から橙色の色素である式（４）〜式（８）で表される化合物の構造を以下に示す。式（６）で示される化合物のメトキシ基の置換位置は、特に限定されず、それらの混合物であってもよいが、実施例ではＣ．Ｉ．Ｄｉｓｐｅｒｓｅ  イエロー  ７１を用いた。【００２９】
【化４】
2013051339.tif 000007
【００３０】
【化５】
2013051339.tif 000008
【００３１】
【化６】
2013051339.tif 000009
【００３２】
【化７】
2013051339.tif 000010
【００３３】
【化８】
2013051339.tif 000011
【００３４】
【化９】
2013051339.tif 000012
【００３５】
【化１０】
2013051339.tif 000013
【００３６】
【化１１】
2013051339.tif 000014
【００３７】
【化１２】
2013051339.tif 000015
【００３８】
【化１３】
2013051339.tif 000016
【００３９】
【化１４】
2013051339.tif 000017
【００４０】
【化１５】
2013051339.tif 000018
【００４１】
［実施例１３〜２４］
各種樹脂材料への使用
ポリスチレン樹脂（旭化成工業株式会社製  商品名スタイロン６６６）に、実施例１〜１２の各色素組成物を重量濃度０．２％または１．０％で混入し、成型温度２４０℃にて着色ポリスチレン樹脂片（６５ｍｍ×４４ｍｍ×３ｍｍ）を作成した。
すべての着色ポリスチレン樹脂片が、優れた隠蔽性と発色性を示した。【００４２】
前記ポリスチレン樹脂の替わりに、ＡＢＳ樹脂（日本合成化学株式会社製  商品名ＡＢＳ１０）、ポリカーボネート樹脂（三菱ガス化学株式会社製  商品名ユーピロン２０００）、およびナイロン樹脂（東レ株式会社製  商品名アミランＣＭ１００１）の各々を使用し、実施例１〜１２の色素組成物を重量濃度０．２％で混入して、上記同様に着色樹脂片を作成した。
すべての着色樹脂片が、優れた隠蔽性と発色性を示した。【００４３】
［比較例１］
ポリスチレン樹脂（旭化成工業株式会社製  商品名スタイロン６６６）に、カーボンブラック顔料（エボニック・デグサ社製  商品名ＮＥＲＯＸ３０５  塗料向けカーボンブラック）を、０．２％および１．０％の各々の重量濃度で混入し、成型温度２４０℃にて着色ポリスチレン樹脂片（６５ｍｍ×４４ｍｍ×３ｍｍ）を作成した。
いずれの着色ポリスチレン樹脂片も、優れた隠蔽性を示したが、カーボンブラック１．０％混入のものは表面が荒れ発色性が良くなかった。【００４４】
［電気伝導度試験］
前記の実施例５の色素組成物、実施例７の色素組成物、比較例１のカーボンブラック顔料のそれぞれを１．０％用いて、上記同様に作成した着色ポリスチレン樹脂片と、色素を入れていないポリスチレン樹脂片の比抵抗率を測定した。なお、ここでの比抵抗率の測定は、（株）三菱化学アナリテック製  ハイレスタＵＰ  ＭＣＰ−ＨＴ４５０型  抵抗率計を使用し、ＪＩＳ  Ｋ６９１１準拠で行った。【００４５】
色素を入れていないポリスチレン樹脂片と、実施例５、実施例７の色素組成物を混入したポリスチレン樹脂片はすべて比抵抗率が１０の１５乗Ωｍ以上であった。一方、比較例１のカーボンブラック顔料を１．０％混入したポリスチレン樹脂の比抵抗率は１０の１３乗Ωｍであり、絶縁性が低かった。【００４６】
以上の結果から明らかなように、本発明の黒色用色素組成物は、カーボンブラック顔料に比較して、隠蔽性、発色性は劣らず、電気比抵抗率は大きく、優れた性能を示すことが分かった。
【産業上の利用可能性】
【００４７】
本発明による黒色用色素組成物は、好ましい色調を有し、隠蔽性、発色性に優れ、電気伝導度が低いため、この色素組成物を用いて着色した樹脂材料は、電気製品の材料、電子部品として好適に用いられる。
【手続補正書】
【提出日】平成25年4月12日(2013.4.12)
【手続補正１】
【補正対象書類名】特許請求の範囲
【補正対象項目名】全文
【補正方法】変更
【補正の内容】
【特許請求の範囲】
【請求項１】
下記式（１）で示される青色色素、
下記式（２）で示される緑色色素、および
下記式（３）で示される、キノン系の赤色色素を配合して得られる混合色素を含有する黒色用色素組成物。
【化１】
2013051339.tif 000024
【化２】
2013051339.tif 000025
【化３】
2013051339.tif 000026
［式中、Ｒ１は、水素原子、無置換（Ｃ１〜Ｃ５）アルキル基またはヒドロキシ（Ｃ１〜Ｃ５）アルキル基であり、Ｒ２は、水素原子、無置換（Ｃ１〜Ｃ５）アルキル基、フェニル基を有していてもよい（Ｃ１〜Ｃ５）アルコキシ基、または、無置換（Ｃ１〜Ｃ５）アルキル基、無置換（Ｃ１〜Ｃ５）アルコキシ基、水酸基およびハロゲン原子からなる群から選ばれる置換基を有していてもよいフェノキシ基であり、Ｒ３は、水素原子、水酸基またはアミノ基である。］
【請求項２】
更に、黄色から橙色の色素を含む請求項１に記載の色素組成物。
【請求項３】
色素組成物の全重量を基準として、５〜２５重量％の式（１）で示される青色色素、２０〜７５重量％の式（２）で示される緑色色素、および５〜３０重量％の式（３）で示される赤色色素を含む請求項１または２に記載の色素組成物。
【請求項４】
請求項１〜３のいずれか一項に記載の色素組成物で着色された樹脂材料。
【手続補正２】
【補正対象書類名】明細書
【補正対象項目名】０００６
【補正方法】変更
【補正の内容】
【０００６】
すなわち、本発明の態様は、以下のとおりである。
［１］．下記式（１）で示される青色色素、
下記式（２）で示される緑色色素、および
下記式（３）で示される、キノン系の赤色色素を配合して得られる混合色素を含有する黒色用色素組成物。
【化１】
2013051339.tif 000027
【化２】
2013051339.tif 000028
【化３】
2013051339.tif 000029
［式中、Ｒ１は、水素原子、無置換（Ｃ１〜Ｃ５）アルキル基またはヒドロキシ（Ｃ１〜Ｃ５）アルキル基であり、Ｒ２は、水素原子、無置換（Ｃ１〜Ｃ５）アルキル基、フェニル基を有していてもよい（Ｃ１〜Ｃ５）アルコキシ基、または、無置換（Ｃ１〜Ｃ５）アルキル基、無置換（Ｃ１〜Ｃ５）アルコキシ基、水酸基およびハロゲン原子からなる群から選ばれる置換基を有していてもよいフェノキシ基であり、Ｒ３は、水素原子、水酸基またはアミノ基である。］
［２］．更に、黄色から橙色の色素を含む上記［１］項に記載の色素組成物。
［３］．色素組成物の全重量を基準として、５〜２５重量％の式（１）で示される青色色素、２０〜７５重量％の式（２）で示される緑色色素、および５〜３０重量％の式（３）で示される赤色色素を含む上記［１］または［２］項に記載の色素組成物。
［４］．上記［１］〜［３］項のいずれかに記載の色素組成物で着色された樹脂材料。
【国際調査報告】
2013051339.tif 000030
2013051339.tif 000031
2013051339.tif 000032
2013051339.tif 000033